(57)【要約】      （修正有）【課題】ポリカーボネート樹脂の光拡散性と輝度を損なうことなく、優れた難燃性を有する光拡散性ポリカーボネート組成物を提供。【解決手段】ポリカーボネート樹脂（Ａ）１００重量部、光拡散剤（Ｂ）０．１〜８重量部および主鎖が分岐構造でかつ含有する有機官能基が芳香族基からなるか、または芳香族基と炭化水素基（芳香族基を除く）とからなるシリコーン化合物（Ｃ）０．０１〜１．５重量部、ならびに所望によってはポリカプロラクトン（Ｄ）０．１〜１．２重量部、および／または有機金属塩化合物（Ｅ）０．００１〜０．８重量部からなる難燃性に優れた光拡散性ポリカーボネート樹脂組成物、およびそれからなる光拡散板。【選択図】なし【特許請求の範囲】
【請求項１】
ポリカーボネート樹脂（Ａ）１００重量部、光拡散剤（Ｂ）０．１〜８重量部および主鎖が分岐構造でかつ含有する有機官能基が芳香族基からなるか、または芳香族基と炭化水素基（芳香族基を除く）とからなるシリコーン化合物（Ｃ）０．０１〜１．５重量部からなることを特徴とする難燃性に優れた光拡散性ポリカーボネート樹脂組成物。
【請求項２】
請求項１に記載の難燃性に優れた光拡散性ポリカーボネート樹脂組成物において、更に、ポリカーボネート樹脂１００重量部あたり、有機金属化合物（Ｅ）０．００１〜０．８重量部を含有することを特徴とする難燃性に優れた光拡散性ポリカーボネート樹脂組成物。
【請求項３】
ポリカーボネート樹脂（Ａ）１００重量部、光拡散剤（Ｂ）０．１〜８重量部、主鎖が分岐構造でかつ含有する有機官能基が芳香族基からなるか、または芳香族基と炭化水素基（芳香族基を除く）とからなるシリコーン化合物（Ｃ）０．０１〜１．５重量部およびポリカプロラクトン（Ｄ）０．１〜１．２重量部からなることを特徴とする難燃性に優れた光拡散性ポリカーボネート樹脂組成物。
【請求項４】
請求項２に記載の難燃性に優れた光拡散性ポリカーボネート樹脂組成物において、更に、ポリカーボネート樹脂１００重量部あたり、有機金属化合物（Ｅ）０．００１〜０．８重量部を含有することを特徴とする難燃性に優れた光拡散性ポリカーボネート樹脂組成物。
【請求項５】
光拡散剤（Ｂ）の配合量が、ポリカーボネート樹脂（Ａ）１００重量部あたり０．２〜６重量部であることを特徴とする請求項１〜４に記載の難燃性に優れた光拡散性ポリカーボネート樹脂組成物。
【請求項６】
光拡散剤（Ｂ）の平均粒子径が、１〜３０μｍであることを特徴とする請求項１〜５の何れか一項に記載の難燃性に優れた光拡散性ポリカーボネート樹脂組成物。
【請求項７】
主鎖が分岐構造でかつ含有する有機官能基が芳香族基からなるか、または芳香族基と炭化水素基（芳香族基を除く）とからなるシリコーン化合物（Ｃ）が、式ＲＳｉＯ１．５の単位（Ｔ単位）および／または式ＳｉＯ２．０の単位（Ｑ単位）を全体のシロキサン単位（Ｒ３〜０ＳｉＯ２〜０．５）に対して２０ｍｏｌ％以上含有することを特徴とする請求項１〜６の何れか一項に記載の難燃性に優れた光拡散性ポリカーボネート樹脂組成物。（Ｒは有機官能基を表わす。）
【請求項８】
主鎖が分岐構造でかつ含有する有機官能基が芳香族基からなるか、または芳香族基と炭化水素基（芳香族基を除く）とからなるシリコーン化合物（Ｃ）が、含有される有機官能基のうち芳香族基が２０ｍｏｌ％以上であることを特徴とする請求項１〜７の何れか一項に記載の難燃性に優れた光拡散性ポリカーボネート樹脂組成物。
【請求項９】
主鎖が分岐構造でかつ含有する有機官能基が芳香族基からなるか、または芳香族基と炭化水素基（芳香族基を除く）とからなるシリコーン化合物（Ｃ）が、含有される有機官能基のうち芳香族基がフェニル基であり、残りがメチル基であり、また末端基がメチル基、フェニル基、水酸基またはアルコキシ基の内から、選ばれた１種、またはこれらの２種から４種までの混合物であることを特徴とする請求項１〜８の何れか一項に記載の難燃性に優れた光拡散性ポリカーボネート樹脂組成物。
【請求項１０】
主鎖が分岐構造でかつ含有する有機官能基が芳香族基からなるか、または芳香族基と炭化水素基（芳香族基を除く）とからなるシリコーン化合物（Ｃ）の配合量が、ポリカーボネート樹脂（Ａ）１００重量部あたり０．０５〜０．５重量部であることを特徴とする請求項１〜９の何れか一項に記載の難燃性に優れた光拡散性ポリカーボネート樹脂組成物。
【請求項１１】
有機金属化合物（Ｅ）がパラトルエンスルホン酸ナトリウムであることを特徴とする請求項２または請求項４に記載の難燃性に優れた光拡散性ポリカーボネート樹脂組成物。
【請求項１２】
請求項１〜１１のいずれか一項に記載の難燃性に優れた光拡散性ポリカーボネート樹脂組成物を成形されてなる光拡散板。
【請求項１３】
液晶ディスプレイ用である請求項１２に記載の光拡散板。
【請求項１４】
液晶ディスプレイの直下型バックライト用である請求項１２に記載の光拡散板。
【発明の詳細な説明】
【技術分野】
【０００１】
本発明は、光拡散剤および所望によってはポリカプロラクトンを配合した光拡散性のポリカーボネート樹脂に、特定構造のシリコーン化合物および所望によっては有機金属塩化合物を配合することにより、光拡散性と輝度を損なうことなく、かつ、塩素や臭素を含有せずに、難燃性を付与した光拡散性ポリカーボネート樹脂組成物、ならびにそれからなる光拡散板に関する。詳しくは、光源を覆う部材、例えば液晶テレビの直下型バックライトユニットおよびエッジライト型ユニットの光拡散板、照明器具のグローブボックス、各種デバイスのスイッチ類および光拡散性を必要とする用途全般などに好適に用いられる、難燃性に優れた光拡散性ポリカーボネート樹脂組成物およびそれから成形されてなる光拡散板を提供するものである。
【背景技術】
【０００２】
ポリカーボネート樹脂は透明で、かつ、光透過性を有することから電気・電子・ＯＡ、自動車などの分野において広範に使用されている。特に、液晶テレビの直下型およびエッジライト型ユニット、照明器具カバーおよび各種デバイスのスイッチ類などの用途では、ポリカーボネート樹脂を使用すると光を透過するため光源が透けて見えてしまうことから、樹脂成形品の背後にある光源（ランプ）の形状を認識させることなく、また光源の輝度をできるだけ損なわない程度の光拡散性を付与した材料が望まれている。
【０００３】
ポリカーボネート樹脂に光拡散性を付与する目的で、従来技術では連続相を形成するポリカーボネート樹脂に、それとは屈折率が異なる高分子系や無機系の粒子を分散相として配合する方法が採用されている。また、当該分散相と連続相の屈折率の差の範囲や分散相の該粒子の大きさを調整して所望の光拡散性を発現する方法が提案されている。
【特許文献１】特開昭６０−１８４５５９号公報
【特許文献２】特開平３−１４３９５０号公報
【特許文献３】特開平７−２３４３０４号公報
【０００４】
また、ポリカーボネート樹脂は、自己消化性を備えた難燃性の高いプラスチック材料ではあるが、光拡散板を含む電気・電子・ＯＡの分野では安全上の要求を満たすため、より一層高い難燃性が求められている。
【０００５】
そこでポリカーボネート樹脂の難燃性を向上するために、従来より臭素化ビスフェノールＡのカーボネート誘導体のオリゴマーあるいはポリマーを多量に配合する方法が採用されてきた。
しかしながら、臭素を含む多量のハロゲン系化合物を配合すると、燃焼時に当該ハロゲンを含むガスが発生する懸念もあり、環境面でも塩素、臭素等を含有しない難燃剤の使用が望まれていた。
【発明の開示】
【発明が解決しようとする課題】
【０００６】
本発明は、光拡散性と輝度を損なうことなく、かつ、塩素や臭素を含有せずに、難燃性に優れた光拡散性ポリカーボネート樹脂組成物、およびこれを成形してなる光拡散板を提供することを目的とする。
【課題を解決するための手段】
【０００７】
本発明者らは、上記課題を解決すべく鋭意検討を行った結果、ポリカーボネート樹脂に対し、光拡散剤および特定構造のシリコーン化合物ならびに所望によってはポリカプロラクトンおよび／または有機金属塩化合物を配合することにより、光拡散性と輝度を損なうことなく、優れた難燃性及び光拡散性を有し、高度な光学的性能を有する光拡散板を得ることができるポリカーボネート樹脂組成物を見出し、本発明に到達した。
【０００８】
すなわち、本発明の第１の態様は、ポリカーボネート樹脂（Ａ）１００重量部、光拡散剤（Ｂ）０．１〜８重量部および主鎖が分岐構造でかつ含有する有機官能基が芳香族基からなるか、または芳香族基と炭化水素基（芳香族基を除く）とからなるシリコーン化合物（Ｃ）０．０１〜１．５重量部からなることを特徴とする難燃性に優れた光拡散性ポリカーボネート樹脂組成物、ならびにそれから成形されてなる光拡散板を提供するものである。
【０００９】
すなわち、本発明の第２の態様は、ポリカーボネート樹脂（Ａ）１００重量部、光拡散剤（Ｂ）０．１〜８重量部、主鎖が分岐構造でかつ含有する有機官能基が芳香族基からなるか、または芳香族基と炭化水素基（芳香族基を除く）とからなるシリコーン化合物（Ｃ）０．０１〜１．５重量部および有機金属塩化合物（Ｅ）０．００１〜０．８重量部からなることを特徴とする難燃性に優れた光拡散性ポリカーボネート樹脂組成物、ならびにそれから成形されてなる光拡散板を提供するものである。
【００１０】
また、本発明の第３の態様は、ポリカーボネート樹脂（Ａ）１００重量部、光拡散剤（Ｂ）０．１〜８重量部、主鎖が分岐構造でかつ含有する有機官能基が芳香族基からなるか、または芳香族基と炭化水素基（芳香族基を除く）とからなるシリコーン化合物（Ｃ）０．０１〜１．５重量部およびポリカプロラクトン（Ｄ）０．１〜１．２重量部からなることを特徴とする難燃性に優れた光拡散性ポリカーボネート樹脂組成物、ならびにそれから成形されてなる光拡散板を提供するものである。
【００１１】
また、本発明の第４の態様は、ポリカーボネート樹脂（Ａ）１００重量部、光拡散剤（Ｂ）０．１〜８重量部、主鎖が分岐構造でかつ含有する有機官能基が芳香族基からなるか、または芳香族基と炭化水素基（芳香族基を除く）とからなるシリコーン化合物（Ｃ）０．０１〜１．５重量部、ポリカプロラクトン（Ｄ）０．１〜１．２重量部および有機金属塩化合物（Ｅ）０．００１〜０．８重量部からなることを特徴とする難燃性に優れた光拡散性ポリカーボネート樹脂組成物、ならびにそれから成形されてなる光拡散板を提供するものである。
【発明の効果】
【００１２】
本発明の難燃性に優れた光拡散性ポリカーボネート樹脂組成物を成形して得られる光拡散板は、光拡散性のポリカーボネート樹脂の光拡散性と輝度を損なうことなく、優れた難燃性を有し、高度な光学的性能を必要とする用途全般に好適に用いられるものである。
【発明を実施するための最良の形態】
【００１３】
本発明に使用されるポリカーボネート樹脂（Ａ）とは、種々のジヒドロキシジアリール化合物とホスゲンとを反応させるホスゲン法、またはジヒドロキシジアリール化合物とジフェニルカーボネートなどの炭酸エステルとを反応させるエステル交換法によって得られる重合体であり、代表的なものとしては、２，２−ビス（４−ヒドロキシフェニル）プロパン（ビスフェノールＡ）から製造されたポリカーボネート樹脂が挙げられる。
【００１４】
上記ジヒドロキシジアリール化合物としては、ビスフェノールＡの他に、ビス（４−ヒドロキシフェニル）メタン、１，１−ビス（４−ヒドロキシフェニル）エタン、２，２−ビス（４−ヒドロキシフェニル）ブタン、２，２−ビス（４−ヒドロキシフェニル）オクタン、ビス（４−ヒドロキシフェニル）フェニルメタン、２，２−ビス（４−ヒドロキシフェニル−３−メチルフェニル）プロパン、１，１−ビス（４−ヒドロキシ−３−第三ブチルフェニル）プロパン、２，２−ビス（４−ヒドロキシ−３−ブロモフェニル）プロパン、２，２−ビス（４−ヒドロキシ−３、５−ジブロモフェニル）プロパン、２，２−ビス（４−ヒドロキシ−３，５−ジクロロフェニル）プロパンのようなビス（ヒドロキシアリール）アルカン類、１，１−ビス（４−ヒドロキシフェニル）シクロペンタン、１，１−ビス（４−ヒドロキシフェニル）シクロヘキサンのようなビス（ヒドロキシアリール）シクロアルカン類、４，４′−ジヒドロキシジフェニルエーテル、４，４′−ジヒドロキシ−３，３′−ジメチルジフェニルエーテルのようなジヒドロキシジアリールエーテル類、４，４′−ジヒドロキシジフェニルスルフィドのようなジヒドロキシジアリールスルフィド類、４，４′−ジヒドロキシジフェニルスルホキシド、４，４′−ジヒドロキシ−３，３′−ジメチルジフェニルスルホキシドのようなジヒドロキシジアリールスルホキシド類、４，４′−ジヒドロキシジフェニルスルホン、４，４′−ジヒドロキシ−３，３′−ジメチルジフェニルスルホンのようなジヒドロキシジアリールスルホン類等が挙げられる。これらは、単独または２種類以上混合して使用される。これらの他に、ピペラジン、ジピペリジルハイドロキノン、レゾルシン、４，４′−ジヒドロキシジフェニル等を混合して使用してもよい。
【００１５】
さらに、上記のジヒドロキシアリール化合物と以下に示すような３価以上のフェノール化合物を混合使用してもよい。３価以上のフェノールとしてはフロログルシン、４，６−ジメチル−２，４，６−トリ−（４−ヒドロキシフェニル）−ヘプテン、２，４，６−ジメチル−２，４，６−トリ−（４−ヒドロキシフェニル）−ヘプタン、１，３，５−トリ−（４−ヒドロキシフェニル）−ベンゾール、１，１，１−トリ−（４−ヒドロキシフェニル）−エタンおよび２，２−ビス−［４，４−（４，４′−ジヒドロキシジフェニル）−シクロヘキシル］−プロパンなどが挙げられる。
【００１６】
ポリカーボネート樹脂の粘度平均分子量は、通常１００００〜１０００００、好ましくは１５０００〜３５０００、さらに好ましくは１７０００〜２８０００である。かかるポリカーボネート樹脂を製造するに際し、分子量調節剤、触媒等を必要に応じて使用することができる。
【００１７】
本発明にて使用される光拡散剤（Ｂ）とは、高分子系および無機系など化学組成上特に制限はないが、本発明のポリカーボネート樹脂（Ａ）に光拡散剤（Ｂ）を添加し、押出機による溶融混合など公知の方法にて分散させた際にマトリックス相と相溶しないか、あるいは相溶しにくく粒子として存在することが必要である。
【００１８】
光拡散剤（Ｂ）の具体例としては、炭酸カルシウム、シリカ、シリコーン、硫化亜鉛、酸化亜鉛、酸化チタン、リン酸チタン、チタン酸マグネシウム、チタン酸マグネシウム、マイカ、ガラスフィラー、硫酸バリウム、クレー、タルク、シリコーンゴム状弾性体、ポリメチルシルセスオキサンなどの無機系拡散剤、アクリル系、スチレン系、ポリエステル系、ポリオレフィン系、ウレタン系、ナイロン系、メタクリレート−スチレン系、フッ素系、ノルボルネン系などの有機系拡散剤などが挙げられる。
【００１９】
さらに、光拡散剤（Ｂ）の粒子径としては、該拡散剤を添加することにより所望の光拡散性が得られるものであれば特に制限はないが、平均粒子径として１〜３０μｍ程度のものが好適に使用できる。１μｍ未満であると光を透過するのみで、もはや光拡散効果が得られにくくなる場合がある。一方、３０μｍを超えると、十分な光拡散効果が得られず視認性に劣る場合がある。また、粒径分布としては特に制限はないが、０．１〜１００μｍ程度であり、さらに、１．５〜２５μｍの範囲でより好適に使用できる。さらに、平均粒子径、粒径分布および種類の異なる２種類以上の光拡散剤を併用してもよく、粒径分布が一様ではなく、２つ以上の粒径分布を有するものなどを単独または併用して使用することもできる。
【００２０】
光拡散剤（Ｂ）の配合量としては、本発明のポリカーボネート樹脂（Ａ）１００重量部あたり０．１〜８重量部である。配合量が０．１重量部未満であると十分な光拡散効果が得られにくくなるため好ましくない。一方、８重量部を超えると光の透過性が損なわれ、十分な光拡散性能が得られなくなるため好ましくない。より好ましくは、０．２〜６重量部の範囲である。
【００２１】
本発明にて使用されるシリコーン化合物（Ｃ）としては、下記一般式（１）に示されるような、主鎖が分岐構造でかつ有機官能基として芳香族基を含有するか、または芳香族基と炭化水素基（芳香族基を除く）を含有するものである。
一般式（１）
【００２２】
【化１】
2008019405.tif 000002
【００２３】
すなわち、分岐単位として Ｔ単位および／またはＱ単位を持つことを特徴とする。これらは全体のシロキサン単位の２０ｍｏｌ％以上含有することが好ましい。２０ｍｏｌ％未満であると、シリコーン化合物（Ｃ）の耐熱性が低下してその難燃性の効果が下がり、またシリコーン化合物（Ｃ）自体の粘度が低すぎてポリカーボネート樹脂（Ａ）との混練性や成形性に悪影響を及ぼす場合がある。さらに好ましくは３０ｍｏｌ％以上、９５ｍｏｌ％以下である。
【００２４】
また、シリコーン化合物（Ｃ）は、含有される有機官能基のうち芳香族基が２０ｍｏｌ％以上であることが好ましい。この範囲以下であると、燃焼時に芳香族基同士の縮合が起こりにくくなり難燃効果が低下する場合がある。さらに好ましくは４０ｍｏｌ％以上、９５ｍｏｌ％以下である。
【００２５】
この含有される芳香族基としては、フェニル、ビフェニル、ナフタレン、またはこれらの誘導体であるが、シリコーン化合物（Ｃ）の安全面からは、特にフェニル基が好ましい。本シリコーン化合物（Ｃ）中の有機官能基で、主鎖や分岐した側鎖に付いたもののうち、芳香族基以外の有機基としてはメチル基が好ましく、さらに、末端基はメチル基、フェニル基、水酸基またはアルコキシ基の内から、選ばれた１種またはこれらの２種から４種までの混合物であることが好ましい。これらの末端基の場合、反応性が低いため、ポリカーボネート樹脂（Ａ）とシリコーン化合物（Ｃ）の混練時に、シリコーン化合物（Ｃ）のゲル化（架橋化）が起こりにくいので、シリコーン化合物（Ｃ）がポリカーボネート樹脂（Ａ）中に均一に分散でき、その結果、一層良好な難燃効果を持つことができ、さらに成形性も向上する。特に好ましくはメチル基である。これの場合、極端に反応性が低いので、分散性が極めて良好になり、難燃性をさらに向上することができる。
【００２６】
シリコーン化合物（Ｃ）の平均分子量（重量平均）は、好ましくは５０００以上５０万以下である。５０００未満だとシリコーン化合物自体の耐熱性が低下して難燃性の効果が低下し、さらに溶融粘度が低すぎて成形時にポリカーボネート樹脂（Ａ）の成形体表面にシリコーン化合物が浸み出して成形性を低下させる場合があり、また５０万を超えると溶融粘度が増加してポリカーボネート樹脂（Ａ）中での均一な分散が損なわれ難燃性の効果や成形性が低下する場合がある。さらに特に好ましくは１００００以上２７万以下である。
【００２７】
シリコーン化合物（Ｃ）の配合量は、本発明のポリカーボネート樹脂（Ａ）１００重量部あたり０．０１〜１．５重量部である。配合量が当該範囲外においては、いずれの場合も難燃効果が不十分であるので好ましくない。より好ましくは０．０１〜０．８重量部、更に好ましくは０．０５〜０．５重量部の範囲である。
【００２８】
本発明にて使用されるポリカプロラクトン（Ｄ）は、ε−カプロラクトンを触媒存在下で開環重合して製造されるポリマーであり、とりわけ２−オキセパノンのホモポリマーが好適に用いられる。概ポリマーは市販品として容易に入手可能で、ダウ・ケミカル社製トーンポリマー、ソルベイ社製ＣＡＰＡなどが用いられる。ポリカプロラクトン（Ｄ）の粘度平均分子量としては、１００００〜１０００００のものが好適で、さらに好ましくは４００００〜９００００である。
【００２９】
さらに、ポリカプロラクトン（Ｄ）には、ε−カプロラクトンを開環重合させる際に、１、４−ブタンジオールなどと共存させて変性したものや分子末端をエーテルあるいはエステル基などで置換した変性ポリカプロラクトンも含まれる。
【００３０】
ポリカプロラクトン（Ｄ）の配合量は、本発明のポリカーボネート樹脂（Ａ）１００重量部あたり、０．１〜１．２重量部である。配合量が０．１重量部未満であると、輝度の改良効果が認められない。一方、１．２重量部を超えると十分な難燃性が得られず好ましくない。より好ましくは、０．２〜０．９重量部の範囲である。
【００３１】
本発明にて使用される有機金属塩化合物（Ｅ）とは、芳香族スルホン酸の金属塩、パーフルオロアルカンスルホン酸の金属塩があげられ、好適には、４−メチル−Ｎ−（４−メチルフェニル）スルフォニル−ベンゼンスルフォンアミドのカリウム塩、ジフェニルスルホン−３−スルホン酸カリウム、ジフェニルスルホン−３−３’−ジスルホン酸カリウム、パラトルエンスルホン酸ナトリウム、パーフルオロブタンスルホン酸カリウム塩等が使用できる。
【００３２】
有機金属塩化合物（Ｅ）の配合量は、ポリカーボネート樹脂（Ａ）１００重量部あたり０．００１〜０．８重量部である。配合量が０．００１重量部未満では、難燃性の改良効果が認められないので好ましくない。また、２重量部を超えると、ヘイズが高くなり十分な輝度が得られないので好ましくない。より好適な配合量は、０．００５〜０．４重量部の範囲である。
【００３３】
本発明の難燃性に優れた光拡散性ポリカーボネート樹脂組成物において、実用上、光拡散性以外に要求される性能により、公知の各種添加剤、ポリマーなどを必要に応じて添加することができる。
【００３４】
例えば、フェノール系またはリン系熱安定剤［２，６−ジ−ｔ−ブチル−４−メチルフェノール、２−（１−メチルシクロヘキシル）−４，６−ジメチルフェノール、４，４′−チオビス−（６−ｔ−ブチル−３−メチルフェノール）、２，２−メチレンビス−（４−エチル−６−ｔ−メチルフェノール）、ｎ−オクタデシル−３−（３，５−ジ−ｔ−ブチル−４−ヒドロキシフェニル）プロピオネート、トリス（２，４−ジ−ｔ−ブチルフェニル）フォスファイト、４，４′−ビフェニレンジホスフィン酸テトラキス−（２，４−ジ−ｔ−ブチルフェニル）等］、滑剤［パラフィンワックス、ｎ−ブチルステアレート、合成蜜蝋、天然蜜蝋、グリセリンモノエステル、モンタン酸ワックス、ポリエチレンワックス、ペンタエリスリトールテトラステアレート等］、着色剤［例えば酸化チタン、カーボンブラック、染料］、充填剤［炭酸カルシウム、クレー、シリカ、ガラス繊維、ガラス球、ガラスフレーク、カーボン繊維、タルク、マイカ、各種ウィスカー類等］、流動性改良剤、展着剤［エポキシ化大豆油、流動パラフィン等］、さらには他の熱可塑性樹脂や各種耐衝撃改良剤（ポリブタジエン、ポリアクリル酸エステル、エチレン・プロピレン系ゴム等のゴムに、メタアクリル酸エステル、スチレン、アクリロニトリル等の化合物をグラフト重合してなるゴム強化樹脂等が例示される。）を必要に応じて添加することができる。
【００３５】
本発明における実施の形態および順序には何ら制限はない。例えば、ポリカーボネート樹脂（Ａ）、光拡散剤（Ｂ）および特定構造のシリコーン化合物（Ｃ）ならびに所望によってはポリカプロラクトン（Ｄ）を任意の配合量で計量し、タンブラー、リボブレンダー、高速ミキサー等により一括混合した後、混合物を通常の一軸または二軸押出機を用いて溶融混練し、ペレット化させる方法、あるいは、各々の成分を一部または全てを別々に計量し、複数の供給装置から押出機内へ投入し、溶融混合する方法などが挙げられる。そして、これらの成分を溶融混合する際の、押出機の投入する位置、押出温度、スクリュー回転数、供給量など、状況に応じて任意の条件が選択され、ペレット化することができる。また、本発明の難燃性に優れた光拡散性樹脂組成物を成形に供する方法としては、特に制限はなく、公知の射出成形法、射出圧縮成形法、押出成形法等を用いることができる。
【実施例】
【００３６】
以下、本発明を実施例により説明するが、本発明はこれら実施例に限定されるものではない。尚、特に断りのない限り、実施例中の「％」、「部」はそれぞれ重量基準に基づく。
【００３７】
尚、使用した原材料は以下のものである。
ポリカーボネート樹脂：
住友ダウ社製カリバー２００−３
（粘度平均分子量：２８０００、以下ＰＣと略記）
光拡散剤：
ローム・アンド・ハース社製ＥＸＬ−５１３６
（アクリル系拡散剤、以下ＬＤ−１と略記）
日興リカ社製ＭＳＰ−Ｓ０２０
（メチルシリコーン系拡散剤、以下ＬＤ−２と略記）
【００３８】
シリコーン化合物：
シリコーン化合物は、一般的な製造方法に従って製造した。すなわち、適量のジオルガノジクロロシラン、モノオルガノトリクロロシランおよびテトラクロロシラン、あるいはそれらの部分加水分解縮合物を有機溶剤中に溶解し、水を添加して加水分解して、部分的に縮合したシリコーン化合物を形成し、さらにトリオルガノクロロシランを添加して反応させることによって重合を終了させ、その後、溶媒を蒸留等で分離した。上記方法で合成したシリコーン化合物の構造特性は、以下のとおり：
・主鎖構造のＤ／Ｔ／Ｑ単位の比率：４０／６０／０（モル比）
・全有機官能基中のフェニル基の比率（＊）：６０モル％
・末端基：メチル基のみ
・重量平均分子量（＊＊）：１５０００
＊：フェニル基は、Ｔ単位を含むシリコーン中ではＴ単位にまず含まれ、残った場合がＤ単位に含まれる。Ｄ単位にフェニル基が付く場合、１個付くものが優先し、さらにフェニル基が残余する場合に２個付く。末端基を除き、有機官能基は、フェニル基以外は全てメチル基である。
＊＊：重量平均分子量は、有効数字２桁
（以下、Ｓｉ難燃剤と略記）
【００３９】
ポリカプロラクトン：
ソルベイ社製ＣＡＰＡ６８００
（粘度平均分子量：８００００、以下ＰＣＬと略記）
有機金属塩化合物：
パラトルエンスルホン酸ナトリウム（以下、「金属塩」と略記。）
【００４０】
本発明における各種評価項目及び測定方法について説明する。
【００４１】
１．輝度の測定
２本の冷陰極管を射出成形機により作製した平板試験片（９０ｍｍ×５０ｍｍ×２ｍｍの厚み）の裏側に配置し、ランプ間の垂直方向にある試験片表面上の輝度を測定した。尚、輝度とは、ある方向に向かう光度の、その方向に垂直な面における単位面積当たりの割合のことをいい、一般に、発光面の明るさの程度を表す[単位:(ｃｄ/ｍ２)]。また、評価の基準としては、ランプ間輝度の測定値が４３５０ｃｄ／ｍ２以上であるものを合格（○）、４３５０ｃｄ／ｍ２未満であるものを不合格（×）とした。また、測定方法の概略を図１に示す。
【００４２】
２．難燃性  
下記のＵＬ９４Ｖ垂直燃焼試験法に準拠して燃焼性を評価した。１２５×１３×３ｍｍ厚の難燃性評価用の試験片を温度２３℃、湿度５０％の恒温室の中で４８時間放置し、アンダーライターズ・ラボラトリーズが定めているＵＬ９４試験（機器の部品用プラスチック材料の燃焼性試験）に準拠した難燃性の評価を行った。ＵＬ９４Ｖとは、鉛直に保持した所定の大きさの試験片にバーナーの炎を１０秒間接炎した後の残炎時間やドリップ性から難燃性を評価する方法であり、以下のクラスに分けられる。以下のクラスに適合しない場合は不適合と評価される。
【００４３】
【表１】
2008019405.tif 000003
【００４４】
表１に示す残炎時間とは、着火源を遠ざけた後の試験片が有炎燃焼を続ける時間の長さであり、ドリップによる綿の着火とは、試験片の下端から約３００ｍｍ下にある標識用の綿が、試験片からの滴下（ドリップ）物によって着火されるかどうかによって決定される。評価の基準としては、Ｖ−２以上を合格（○）とし、表１に示すクラスに適合しない場合を不適合（ＮＲ）とした。
【００４５】
表２〜５に示す配合比率にて、ポリカーボネート樹脂（ＰＣ）、光拡散剤（ＬＤ−１またはＬＤ−２）、シリコーン化合物（Ｓｉ難燃剤）およびポリカプロラクトン（ＰＣＬ）、有機金属塩化合物（金属塩）をスーパーフローター（カワタ社製）により乾式混合した。ついで、二軸押出機（神戸製鋼所社製ＫＴＸ−３７（軸直径＝３７ｍｍφ、Ｌ／Ｄ＝３０）により、２５０〜２９０℃の温度条件にて溶融混練を行った。得られたペレットを、射出成形機（日本製鋼所所社製Ｊ１００Ｅ２Ｐ）を用い、シリンダー設定温度３００℃の条件にて縦９０ｍｍ、横５０ｍｍ、厚み２ｍｍの輝度測定用の平板試験片ならびに１２５×１３×３ｍｍ厚の難燃性評価用の試験片を作製した。評価結果を表２〜５に示した。
【００４６】
【表２】
2008019405.tif 000004
【００４７】
【表３】
2008019405.tif 000005
【００４８】
【表４】
2008019405.tif 000006
【００４９】
【表５】
2008019405.tif 000007
【００５０】
表２に示すとおり、本発明の構成を満足する場合（実施例１〜５）には、全ての評価項目において十分な性能を有していた。また、表４の実施例６および実施例７に示すように、更にポリカプロラクトンを規定量配合した場合は、ランプ間輝度の向上が認められた。
さらに、表５の実施例８および９に示すように、有機金属塩化合物（Ｅ）を規定量配合した場合においては、難燃性の改良効果が認められた。
【００５１】
一方、表３および表４に示すとおり、本発明の構成を満足しない場合には、いずれの場合も何らかの欠点を有していた
比較例１は、Ｓｉ難燃剤の配合量が規定量よりも少ない場合で、ランプ間輝度は合格するものの、難燃性が劣っていた。
比較例２は、Ｓｉ難燃剤の配合量が規定量よりも多い場合で、難燃性は合格するものの、ランプ間輝度が劣っていた。
比較例３および比較例４は、光拡散剤の配合量が規定量よりもそれぞれ少ない、または多い場合で、いずれも難燃性は合格するものの、ランプ間輝度が劣っていた。
比較例５は、ポリカプロラクトンの配合量が規定量よりも多い場合で、ランプ間輝度は合格するものの、難燃性が劣っていた。
比較例６および７は、金属塩の配合量が規定量よりも多い場合で、難燃性は合格するものの、ランプ間輝度が劣っていた。
【図面の簡単な説明】
【００５２】
【図１】本発明におけるランプ間輝度の測定方法を示す図である。
【符号の説明】
【００５３】
Ａ：輝度計
Ｂ：ランプの光線
Ｃ：光拡散板
Ｄ：ランプ（冷陰極管）
【図１】
2008019405.tif 000008